(57)【要約】【解決課題】高温で長時間使用した場合にもコントラスト低下が小さい、耐熱性に優れたＳＰＤ用フィルムを提供する。【解決手段】炭素原子数８〜１８のモノアルコールと（メタ）アクリル酸とのエステル（Ａ）とヒドロキシアルキル（メタ）アクリレート（Ｂ）と、窒素原子に結合した炭素原子の少なくとも一つが第三級炭素であるアミノアルコールと（メタ）アクリル酸とのエステル（Ｃ）との共重合体（Ｘ）とを含有してなる懸濁粒子デバイス用分散樹脂組成物、（メタ）アクリロイル基を含有するシリコーン樹脂、偏光性粒子及び前記の懸濁粒子デバイス用分散樹脂組成物を含有する懸濁粒子デバイス用硬化性組成物、これら懸濁粒子デバイス用分散樹脂組成物または懸濁粒子デバイス用硬化性組成物を用いた懸濁粒子デバイス用フィルム。【選択図】なし【特許請求の範囲】
【請求項１】
炭素原子数８〜１８のモノアルコールと（メタ）アクリル酸とのエステル（Ａ）とヒドロキシアルキル（メタ）アクリレート（Ｂ）と、窒素原子に結合した炭素原子の少なくとも一つが第三級炭素であるアミノアルコールと（メタ）アクリル酸とのエステル（Ｃ）との共重合体（Ｘ）とを含有してなる懸濁粒子デバイス用分散樹脂組成物。
【請求項２】
共重合体（Ｘ）が、質量換算で、炭素原子数８〜１８のモノアルコールと（メタ）アクリル酸とのエステル（Ａ）１００部当たり、窒素原子に結合した炭素原子の少なくとも一つが第三級炭素であるアミノアルコールと（メタ）アクリル酸とのエステル（Ｃ）０．０１〜２部を用いて得た共重合体である請求項１記載の懸濁粒子デバイス用分散樹脂組成物。
【請求項３】
共重合体（Ｘ）が、重量平均分子量１，０００〜３０，０００の共重合体である請求項１または２記載の懸濁粒子デバイス用分散樹脂組成物。
【請求項４】
（メタ）アクリロイル基を含有するシリコーン樹脂、偏光性粒子及び請求項１〜３のいずれか一項に記載の懸濁粒子デバイス用分散樹脂組成物を含有する懸濁粒子デバイス用硬化性組成物。
【請求項５】
請求項１〜３のいずれか一項に記載の懸濁粒子デバイス用分散樹脂組成物を用いた懸濁粒子デバイス用フィルム。
【発明の詳細な説明】
【技術分野】
【０００１】
光弁（Ｌｉｇｈｔ  Ｖａｌｖｅ）のうち、電圧により配向を変える粒子を懸濁した組成物を利用したデバイスを懸濁粒子デバイス（Ｓｕｓｐｅｎｄｅｄ  Ｐａｒｔｉｃｌｅ  Ｄｅｖｉｃｅ、以下、ＳＰＤという場合がある）という。本発明は、この懸濁粒子デバイスに用いられる、分散樹脂組成物、硬化性組成物及び懸濁粒子デバイス用フィルムに関する。
【０００２】
さらに詳しくは、懸濁粒子デバイスにおいて、偏光性粒子を懸濁させて液泡とする際に用いる、ＳＰＤを調製した際に高い耐熱性の発揮を可能とする懸濁粒子デバイス用分散樹脂組成物、該懸濁粒子デバイス用分散樹脂組成物を用いて偏光性粒子を懸濁させた液泡を、硬化性分散媒に分散させてなる硬化性組成物、及び該硬化性組成物を硬化してなる懸濁粒子デバイス用フィルムに関する。
【背景技術】
【０００３】
ＳＰＤは、電界印加の有無により光の透過率が変化することによって、全体入射光量の調整が可能な光弁である。つまりＳＰＤは光の遮蔽、透過を制御する働きを有する。ＳＰＤのマトリクス中において、無秩序な懸濁状態となっていた偏光性粒子は、電圧を加えると電場が形成され、粒子自体の配向性によって、配向する。電界印加下で配向した偏光性粒子を有する液泡は光を透過する。ここで、電圧をかけない状態に戻すと、配向していた偏光性粒子は再度無秩序に分散し、液泡は光透過性を失う。例えば透明導電性基板を通じて偏光性粒子に電界印加することによって、光の透過／遮断を制御するデバイスとすることができる。このような電圧のＯＮ／ＯＦＦによって、光の透過、遮断を行う材料は次世代調光材料として期待されている。
【０００４】
ＳＰＤのマトリックスは、例えば、第一に光の透過、遮断を可能とする、アルカリ土類金属過沃化物と含窒素複素環式化合物との分子間化合物からなる偏光性粒子及び液状で透明な（メタ）アクリレート樹脂とからなる液泡と、第二に、液泡に対して相溶し難い、シリコーン樹脂からなる分散媒とから構成されている。
【０００５】
このようなＳＰＤを所望の形状で得るために、前記した第二の成分であるシリコーン樹脂として、必要な形状に保っての硬化が可能となるよう、（メタ）アクリロイル基を有するシリコーン樹脂が用いられている。
【０００６】
加工成形前に、流動性を有し液状である（メタ）アクリロイル基を有するシリコーン樹脂を硬化することで、液泡が点在する状態で内包されたマトリックスを形成とすることができる。この硬化により、分散媒であるシリコーン樹脂だけは固体となり流動性が無くなるが、該液泡は流動性があるため、電界印加によって液泡中の偏光性粒子は配向することができる。このようにして光透過／遮断が可能な調光材料が得られる。
【０００７】
ＳＰＤにおいて良好な光透過／遮断制御を行なおうとする場合、液泡の平均径を１〜１０μｍとする必要があるし、より短時間で液泡を分散媒に乳化分散できること、分散後は長時間に亘って安定であること等が生産性の観点からも好ましい。
【０００８】
この様な条件の下、偏光性粒子を分散樹脂に分散させて安定的な液泡を得る手段として、この分散樹脂として、例えば、ラウリル（メタ）アクリレート−ヒドロキシエチル(メタ)アクリレート共重合体の様な液状で透明な（メタ）アクリレート樹脂を用いることが知られている（特許文献１〜２）。
【０００９】
しかしながら、上記した様な液状で透明な（メタ）アクリレート樹脂を用いて液泡を調製した後ＳＰＤを調製すると、常温では長時間の使用においては、ＳＰＤのコントラスト低下は小さいものの、高温で長時間使用した場合には、そのコントラストが著しく低下するという欠点を有している。このコントラストの低下は、より過酷な条件下でＳＰＤを使用した場合の、光透過と光遮断の濃淡差の低下、即ちシャッター効果の劣化に繋がるものである。
【先行技術文献】
【特許文献】
【００１０】
【特許文献１】特開２００５−３００９６２公報
【特許文献２】特開２００７−５２０５７７公報
【発明の概要】
【発明が解決しようとする課題】
【００１１】
本発明は、液泡と分散媒を含有するＳＰＤ用硬化性組成物の調製時において、液泡を調製する際に用いると、高温で長時間使用した場合にもコントラスト低下が小さい、耐熱性に優れたＳＰＤが得られる、偏光粒子を分散させるための分散樹脂組成物を提供することを課題とする。
また本発明は、このような分散樹脂組成物を含有する、コントラストの耐熱性低下が小さいＳＰＤが得られる硬化性組成物及びＳＰＤ用フィルムを提供することを課題とする。
【課題を解決するための手段】
【００１２】
本発明者らは、上記した課題に鑑みて、液泡調製のための、液状で透明な（メタ）アクリレート樹脂として用いる分散樹脂組成物を構成する重合体の化学構造につき鋭意検討した結果、従来の炭素原子数８〜１８のモノアルコールと（メタ）アクリル酸とのエステル（Ａ）とヒドロキシアルキル（メタ）アクリレート（Ｂ）との共重合体に代えて、その共単量体として、窒素原子に結合した炭素原子の少なくとも一つが第三級炭素であるアミノアルコールと（メタ）アクリル酸とのエステル（Ｃ）を更に含む共重合体を用いる様にすると、高温で長時間使用した場合にもコントラスト低下が小さい、耐熱性に優れたＳＰＤが得られることを見い出し、本発明を完成するに至った。
【００１３】
即ち本発明は、炭素原子数８〜１８のモノアルコールと（メタ）アクリル酸とのエステル（Ａ）とヒドロキシアルキル（メタ）アクリレート（Ｂ）と、窒素原子に結合した炭素原子の少なくとも一つが第三級炭素であるアミノアルコールと（メタ）アクリル酸とのエステル（Ｃ）との共重合体（Ｘ）とを含有してなる懸濁粒子デバイス用分散樹脂組成物を提供する。
また本発明は、（メタ）アクリロイル基を含有するシリコーン樹脂、偏光性粒子及び上記の懸濁粒子デバイス用分散樹脂組成物を含有する懸濁粒子デバイス用硬化性組成物を提供する。
さらに本発明は、上記の懸濁粒子デバイス用分散樹脂組成物または懸濁粒子デバイス用硬化性組成物を用いた懸濁粒子デバイス用フィルムを提供する。
【発明の効果】
【００１４】
本発明の懸濁粒子デバイス用分散樹脂組成物は、共単量体として、窒素原子に結合した炭素原子の少なくとも一つが第三級炭素であるアミノアルコールと（メタ）アクリル酸とのエステル（Ｃ）を用いて得られた共重合体（Ｘ）を含有するため、これを用いて調製した液泡と分散媒とからＳＰＤを調製したとき、コントラストの耐熱性低下が小さいＳＰＤが得られるという格別顕著な効果を奏する。
このような分散樹脂組成物を含有してなる本発明の懸濁粒子デバイス用硬化性組成物は、コントラストの耐熱性低下が小さいＳＰＤが得られるという格別顕著な効果を奏する。
また、このような分散樹脂組成物または硬化性組成物を用いた本発明の懸濁粒子デバイス用フィルムは、コントラストの耐熱性低下が小さいという格別顕著な効果を奏する。
【発明を実施するための形態】
【００１５】
以下、本発明について詳細に説明する。
本発明における懸濁粒子デバイス用分散樹脂組成物は、炭素原子数８〜１８のモノアルコールと（メタ）アクリル酸とのエステル（Ａ）とヒドロキシアルキル（メタ）アクリレート（Ｂ）と、窒素原子に結合した炭素原子の少なくとも一つが第三級炭素であるアミノアルコールと（メタ）アクリル酸とのエステル（Ｃ）との共重合体（Ｘ）とを含有してなることを特徴とする。尚、本発明において（メタ）アクリル酸とは、アクリル酸とメタクリル酸の総称であり、（メタ）アクリレートとは、アクリレートとメタクリレートの総称である。
【００１６】
この共重合体（Ｘ）からなる液状（メタ）アクリレート樹脂は、後記する（メタ）アクリロイル基を含有するシリコーン樹脂と出来るだけ同一の屈折率となる様にすることで、両者間の屈折率差を無くし、透明性を高めることが出来る。
【００１７】
この液状（メタ）アクリレート樹脂を調製する際の、炭素原子数８〜１８のモノアルコールと（メタ）アクリル酸とのエステル（Ａ）としては、例えば、オクチル（メタ）アクリレート、ノニル（メタ）アクリレート、デシル（メタ）アクリレート、ドデシル（メタ）アクリレート、ステアリル（メタ）アクリレート等が挙げられる。液状（メタ）アクリレート樹脂が、側鎖に、炭素原子数８〜１８という様な長鎖アルキル基を含有する重合体である場合には、それより炭素原子数が小さいアルキル基を含有する共重合体に比べて、樹脂粘度をより低く抑えることができるため、それを用いた際のＳＰＤにおける偏光性粒子の応答速度をより速くすることが出来る。
【００１８】
共重合体（Ｘ）のエステル（Ａ）の共単量体のひとつは、ヒドロキシアルキル（メタ）アクリレート（Ｂ）である。この様なヒドロキシアルキル（メタ）アクリレート（Ｂ）としては、例えばヒドロキシエチル（メタ）アクリレート、ヒドロキシプロピル（メタ）アクリレート、ヒドロキシブチル（メタ）アクリレートの様なヒドロキシアルキル（メタ）アクリレート等が挙げられる。
【００１９】
共重合体（Ｘ）のエステル（Ａ）の共単量体のもうひとつは、窒素原子に結合した炭素原子の少なくとも一つが第三級炭素であるアミノアルコールと（メタ）アクリル酸とのエステル（Ｃ）である。この様なエステル（Ｃ）としては、例えば、水酸基を含有する、脂環式アミンや分岐脂肪族アミンの様な、立体構造的に嵩高い或いは分子の回転に伴う排除体積が比較的大きな非芳香族アミンと（メタ）アクリル酸とのエステルが挙げられる。具体的には、ＡＤＥＫＡ（株）のＡＤＥＫＡ  ＬＡ−８２（1,2,2,6,6-ペンタメチル-4-ピペリジルメタクリレート）、同ＬＡ−８７（2,2,6,6-テトラメチル-4-ピペリジルメタクリレート）等が挙げられる。これらは、以下の様な化学構造式を有したものである。
【００２０】
【化１】
2011033780.tif 000002
【００２１】
但し、上記の化学構造式中、Ｒは水素原子またはメチル基である。
【００２２】
これらは、いずれもＡＦＣ法によるｌｏｇＰ＞０の単量体である。ＡＦＣ法とは、文献W.H.Meylan, P.H.Howard, Atom/Fragment Contribution Method for Estimating Octanol-Water Partition Coefficients, Journal of Pharmaceutical Sciences, 84(1), 83−92(1995) に基づき、モノマーの分子構造より算出した計算値である。
【００２３】
本発明おける共重合体（Ｘ）は、上記エステル（Ａ）とアクリレート（Ｂ）とエステル（Ｃ）を必須成分として共重合することにより得ることが出来る。これらの共重合割合は特に制限されるものではないが、エステル（Ａ）の質量換算１００部当たり、アクリレート（Ｂ）は１．８〜３．２部、エステル（Ｃ）は０．０１〜２部とすることが好ましい。特に、共重合体（Ｘ）を構成する単量体に含まれるエステル（Ｃ）の含有量は重要であり、仕込み時の単量体の質量総合計を１００％とした際、エステル（Ｃ）の０．０１〜１．５％の共重合体は、得られるＳＰＤのコントラストの耐熱性に優れる点でより好ましい。
【００２４】
本発明おける共重合体（Ｘ）は、ランダム共重合体であってもブロック共重合体であっても良い。また共重合体（Ｘ）は、エステル（Ａ）とアクリレート（Ｂ）とエステル（Ｃ）の三元共重合体であっても、更にエチレン性不飽和二重結合を含有するその他の単官能単量体（Ｄ）との四元以上の多元共重合体であっても良い。
【００２５】
エチレン性不飽和二重結合を含有するその他の単官能単量体（Ｄ）としては、エチレンレンオキシドの繰り返し単位を含有するメタクリレートモノマーが挙げられ、例えば、日油（株）製ブレンマーＰＭＥ−４００（ＡＦＣ法によるｌｏｇＰ＝−１．１９）、同ブレンマーＰＥ−２００（同ｌｏｇＰ＝−０．５２）等が挙げられる。これらは、メタクリロイル基を有するｌｏｇＰ＝−５〜０の重合性モノマーである。
【００２６】
メタクリロイル基を有するものからの共重合体には、アクリロイル基を有するものからのそれに比べて、フリーラジカルによる水素引き抜きが起こり難く、共重合体の分解も起こり難くなるため、耐光性に優れたものとなる。
【００２７】
共重合体（Ｘ）は、上記（Ａ）〜（Ｃ）の三種の単量体を必須単量体として、必要に応じてエチレン性不飽和二重結合を含有するその他の単官能単量体（Ｄ）とを公知慣用の製造方法にて共重合することで容易に得ることが出来る。この際の製造方法としては、例えば溶液重合、乳化重合、懸濁重合等が挙げられる。
【００２８】
勿論、上記した通常のラジカル重合のほかに、ＡＴＲＰ（Ａｔｏｍ  Ｔｒａｎｓｆｅｒ  Ｒａｄｉｃａｌ  Ｐｏｌｙｍｅｒｉｚａｔｉｏｎ）重合やＲＡＦＴ（Ｒｅｖｅｒｓｉｂｌｅ  Ａｄｄｉｔｉｏｎ  Ｆｒａｇｍｅｎｔａｔｉｏ  ｃｈａｉｎ  Ｔｒａｎｓｆｅｒ）重合等を用いてもよい。
【００２９】
この際の重合開始剤としては、例えば有機アゾ化合物系重合開始剤や有機過酸化物系重合開始剤を用いることができる。重合開始剤としては、例えばｔ−ブチルパーオキシ−２−エチルヘキサノエート、ジｔ−ブチルパーオキサイド等を使用することが出来る。
【００３０】
重合開始剤の使用量は、重合性成分の合計量に対し０．０１〜１５質量％が好ましく、さらに好ましくは０．１〜１０質量％である。共重合の際の温度としては、５０〜１５０℃が好ましく、さらに好ましくは温度１００〜１４０℃であり、重合時間は通常２〜２５時間が好ましい。共重合体（Ｘ）の分子量を調整するに当たっては公知慣用のメルカプト系連鎖移動剤を併用することが出来る。連鎖移動剤としては、例えばｎ−オクチルメルカプトプロピオネートや２ − エチルヘキシルメルカプトプロピオネート等を使用することが出来る。
【００３１】
共重合体（Ｘ）を溶液重合法で調製する際に使用する有機溶剤としては、例えばアセトン、メチルエチルケトン、メチルイソブチルケトン等のケトン系溶剤、１−プロパノール、２−プロパノール、１−ブタノール、２−ブタノール、２−メチル−１−プロパノール等のアルコール系溶剤、酢酸エチル、酢酸ブチル等の酢酸エステル系溶剤、ベンゼン、トルエン、キシレン等の芳香族炭化水素系溶剤、シクロヘキサン、テトラヒドロフラン、ジメチルホルムアミド、ジメチルスルホキシドおよびヘキサメチルホスホアミド等を挙げることができる。
【００３２】
こうして得られた共重合体（Ｘ）が、液泡中で後記する偏光性粒子の分散樹脂として機能するためには、重量平均分子量１，０００〜３０，０００、中でもより高速な応答速度を得る観点から２，０００〜５，０００であることが好ましい。この重量平均分子量は、サイズ排除クロマトグラフィー(ＳＥＣ)法により測定することができる。
【００３３】
液胞は、偏光性粒子及び共重合体（Ｘ）を含有する分散樹脂組成物からなる液状（メタ）アクリレート樹脂とからなる。
【００３４】
偏光性粒子としては、公知慣用のもの、例えばアルカリ土類金属過沃化物と含窒素複素環式化合物（粒子の前駆体）との分子間化合物（ポリ沃化物の針状小結晶粒子）が挙げられる。より具体的には、沃素と沃化カルシウムからなるポリ沃化物とピラジンジカルボン酸とから構成された分子間化合物があり、一般式  ＣａＩｘ（Ｃ６Ｈ４Ｎ２Ｏ４）ｙ・ＺＨ２Ｏ（ｘ：３〜７、ｙ：１〜２、Ｚ：１〜３）で表される。この様な分子間化合物は、沃素と、アルカリ土類金属沃化物と、含窒素複素環式化合物とをニトロセルロースの様な分散剤の存在下、溶媒中で反応させることにより得られる。
【００３５】
上記で得られた共重合体（Ｘ）を含有する分散樹脂組成物からなる液状（メタ）アクリレート樹脂に対して偏光性粒子を分散させることで、液泡を調製することが出来る。本発明の分散樹脂組成物に対して、上記した偏光性粒子を分散させることで液泡を調製することが出来る。偏光性粒子としてその溶媒分散液を用いた場合は、この分散樹脂組成物と偏光性粒子の溶媒分散液とを混合した後に、溶媒の除去を行なって、液泡とする。
【００３６】
こうして得られた共重合体（Ｘ）は、懸濁粒子デバイス用分散樹脂組成物として、後記する偏光性粒子と混合して液泡を形成させることが出来る。懸濁粒子デバイス用分散樹脂組成物は、本発明においては共重合体（Ｘ）のみを必須成分とするが、それ以外の分散樹脂を含有するものであっても良い。この様な共重合体（Ｘ）以外の分散樹脂としては、炭素原子数８〜１８のモノアルコールと（メタ）アクリル酸とのエステルとヒドロキシアルキル(メタ)アクリレートの二元共重合体や、炭素原子数８〜１８のモノアルコールと（メタ）アクリル酸とのエステル（Ａ）とエチレンレンオキシドの繰り返し単位を含有するメタクリレートモノマーの二元共重合体が挙げられる。
【００３７】
本発明で用いる共重合体（Ｘ）としては、質量換算で、炭素原子数８〜１８のモノアルコールと（メタ）アクリル酸とのエステル（Ａ）１００部当たり、窒素原子に結合した炭素原子の少なくとも一つが第三級炭素であるアミノアルコールと（メタ）アクリル酸とのエステル（Ｃ）０．０１〜２部を用いて得た共重合体が好ましいことは前記した通りであるが、エステル（Ａ）に対して前記した好適な範囲を越える、より多くのエステル（Ｃ）を用いて得た場合の共重合体（Ｘ）を使用するには、それ以外の分散樹脂で、共重合体（Ｘ）を含む分散樹脂全体に含まれるエステル（Ｃ）の含有量が前記好適な範囲またはその付近となる様に希釈する等すれば、この重合開始剤は増量することなく通常量の範囲で用いることで、硬化性組成物を充分に硬化させることが出来る。
【００３８】
次に本発明における懸濁粒子デバイス用硬化性組成物について説明する。本発明の懸濁粒子デバイス用硬化性組成物は、偏光性粒子、共重合体（Ｘ）を含有してなる懸濁粒子デバイス用分散樹脂組成物及び（メタ）アクリロイル基を含有するシリコーン樹脂を含有するものである。
【００３９】
ＳＰＤを作製する際の分散媒としては、液泡の分散安定性、フィルム化した後の液泡との相分離状態の安定性、透明性、液泡成分との屈折率差、硬化性、ないしは硬化後の柔軟性の点から、従来シリコーン樹脂が用いられている。特に、分子中に（メタ）アクリロイル基を含有するシリコーン樹脂は、例えば光重合開始剤の存在下で紫外線を照射すると硬化する性質を有しているので、硬化成形可能な分散媒となる。
【００４０】
本発明の懸濁粒子デバイス用硬化性組成物は、液泡が粒子として分散媒中に分散した形態がとれれば、どちらにどちらを加えて分散を行なっても良い。つまり、本発明の懸濁粒子デバイス用硬化性組成物は、液泡中に、（メタ）アクリロイル基を含有するシリコーン樹脂を加える様にして分散させても、その逆に、（メタ）アクリロイル基を含有するシリコーン樹脂中に液泡を加える様にして分散させても、調製することが出来る。懸濁粒子デバイス用硬化性組成物を調製するに当たっては、例えば、シリコン界面活性剤やシリコーンポリマー型乳化剤を必要に応じて併用することが出来る。好適なシリコーンポリマー型乳化剤としては、例えば、直鎖状オルガノポリシロキサンの片末端に（メタ）アクリロイル基を有する構造の単官能オルガノポリシロキサンマクロモノマーと、長鎖モノアルコールと（メタ）アクリル酸とのエステルとの共重合体が挙げられる。
【００４１】
これら各成分を混合するに当たっては、通常の混合機、攪拌機、分散機でも十分安定な硬化性組成物が得られるが、分散時間と分散物の乳化安定性の面から、乳化機として市販されているホモジナイザー、超音波ホモジナイザー、スタティックミキサーなどを用いることが好ましい。
【００４２】
尚、分散媒である（メタ）アクリロイル基を含有するシリコーン樹脂と、液泡である偏光性粒子が分散した分散樹脂組成物とは、任意の割合で用いることが出来るが、（メタ）アクリロイル基を含有するシリコーン樹脂の硬化物が連続相を形成し、その連続相中に液泡が粒子として点在して分散する様な構造形態にすることで、調光特性の良好なＳＰＤを作製出来ることから、質量換算で（メタ）アクリロイル基を含有するシリコーン樹脂１００部当たり、液胞（偏光性粒子を含む分散樹脂組成物との合計）は２０〜１００部となる様に用いることが好ましい。硬化後の連続相に分散した点在する個々の液泡は、硬化物の固体マトリックス中に液滴として存在しているため、液泡中の偏光性粒子も何ら拘束はされておらず流動性を維持しており、電界印加により配向が出来るようになっている。
【００４３】
分散媒中における液泡の平均径は、１〜１０μｍとなる様にすることが好ましい。この平均径は、光学顕微鏡で確認することができる。液泡は偏光性粒子により着色しており、一方、分散媒が無色透明である場合には、着色した液泡の径を測定することが出来る。この液泡は時間と共に合一して径が増加するため、その時間変化を追跡することで乳化安定性を評価することが可能である。
【００４４】
懸濁粒子デバイス用硬化性組成物は、任意の方法にて硬化させることが出来る。この硬化により、分散媒である（メタ）アクリロイル基を含有するシリコーン樹脂が重合硬化し、偏光性粒子が分散した分散樹脂組成物からなる液泡が重合硬化物に固定されＳＰＤが作製される。（メタ）アクリロイル基を含有するシリコーン樹脂を硬化させるためには、熱や、紫外線や電子線の様な活性エネルギー線を用いることができる。熱源よりも光源を用いた活性エネルギー線硬化のほうが、省エネルギーに貢献でき短時間での硬化が容易であるため、光源を用いて活性エネルギー線を照射して硬化することが好ましい。紫外線を用いる場合は、照射光の波長でラジカルを発生するエネルギー線重合開始剤を併用したり窒素パージしたりすることで、硬化性はより良好になる。
【００４５】
活性エネルギー線重合開始剤としては、水素引き抜き型、直接開裂型のいずれも使用できるが、硬化速度の面から直接開裂型のアリールアルキルケトン系、オキシム系、アシルフォスフィンオキサイド系、メタロセン系が好ましい。特に分散媒が（メタ）アクリロイル基を含有するシリコーン樹脂の場合は、アシルフォスフィンオキシド系重合開始剤を用いることが好ましい。アシルフォスフィンオキサイド系としてはビス（２，４，６−トリメチルベンゾイル）フェニルフォスフィンオキサイド（チバ・スペシャリティ・ケミカル社製  ＩＲＧＡＣＵＲＥ  ８１９），２，４，６−トリメチルベンゾイルジフェニルフォスフィンオキサイド（ＢＡＳＦ社製  Ｌｕｃｉｒｉｎ  ＴＰＯ），２，４，６−トリメチルベンゾイルエトキシフェニルフォスフィンオキサイド（同Ｌｕｃｉｒｉｎ  ＴＰＯ−Ｌ）が挙げられる。また、上記重合開始剤は二種以上を組み合わせて使用することもできる。
【００４６】
本発明のＳＰＤ用硬化性組成物には、後記するＳＰＤ用フィルムの効果を阻害しない範囲で、前記した活性エネルギー線重合開始剤の他、紫外線吸収剤や酸化防止剤、安定剤、粘着付与剤、離型剤、シランカップリング剤等の添加剤を添加することが出来る。
【００４７】
本発明のＳＰＤ用硬化性組成物の性状は、２５℃において液状であり、流動性を示すものであることがＳＰＤを作製する際の作業性が良好であるため好ましい。
【００４８】
本発明のＳＰＤ用硬化性組成物は、液状であると、塗布、吐出、あるいは注型等の方法で容易に任意形状とすることができ、これを硬化すれば所望の形状のＳＰＤを容易に得ることが出来る。
【００４９】
本発明のＳＰＤ用硬化性組成物の、硬化後の硬化物の性状は、全体として２５℃において固体状であり流動性を示さないことが、取扱いが良好であるため好ましい。
【００５０】
本発明の懸濁粒子デバイス用硬化性組成物は、例えば透明電極を蒸着した透明プラスチックフィルムの間で硬化させることで、ＳＰＤ用フィルムとすることが出来る。この様な透明プラスチックフィルムとしてはＰＥＴフィルムを、透明電極としてはＩＴＯ電極をそれぞれ用いることが出来る。
【００５１】
この場合、本発明の懸濁粒子デバイス用硬化性組成物を、透明電極を蒸着した透明プラスチックフィルムに塗布した後、その上に透明電極を蒸着した透明プラスチックフィルムを重ね合わせてから、その外側から活性エネルギー線や熱によって、２枚の透明フィルムの間にある（メタ）アクリロイル基を含有するシリコーン樹脂を硬化させて、ＳＰＤ用フィルムとすることが出来る。透明プラスチックフィルムを用いることで、透明ガラスを用いるよりも可撓性に優れたＳＰＤを作製することが出来る。これを成型加工し、調光材料として使用することができる。
【００５２】
また、懸濁粒子デバイス用硬化性組成物を、透明電極を蒸着した透明プラスチックフィルムに塗布する前に、透明プラスチックフィルムの透明電極を蒸着した面側に、予めシランカプリング剤を塗布乾燥してから、その上に懸濁粒子デバイス用硬化性組成物を塗布して両者を反応させ貼り合せる様にすれば、より高度な密着性を有するＳＰＤが得られる。
【００５３】
こうして得られた調光フィルムは、例えば、室内外の仕切り（パーティション）、建築物用の窓硝子／天窓、電子産業及び映像機器に使用される各種平面表示素子、各種計器板と既存の液晶表示素子の代替品、光シャッター、各種室内外広告及び案内表示板、航空機／鉄道車両／船舶用の窓硝子、自動車用の窓硝子／バックミラー／サンルーフ、眼鏡、サングラス、サンバイザー等の用途に使用することが出来る。
【実施例】
【００５４】
以下、製造例、実施例を挙げて本発明を具体的に説明するが、本発明はこれらの例によって何ら制限されるものではない。なお、特に断りのない限り、「部」及び「％」は質量基準である。
【００５５】
実施例１＜耐熱性が改良された分散樹脂組成物の調製＞
滴下ロート、温度センサー、窒素導入管、ジムロートコンデンサーを備えた５００ｍＬ４つ口フラスコにトルエン（国産化学（株）製試薬一級）を５０ｍＬ仕込み、磁気攪拌子を用い攪拌しながら、室温にて窒素を３０分間トルエンにバブリングさせ、系内を窒素置換した。ついで窒素導入管を少し引き上げてバブリングさせずに導入するようにすると同時に、オイルバスによる加熱を開始した。
系内が還流状態になったのを確認した後、ドデシルメタクリレート（和光純薬（株）製試薬一級）４８．８５ｇ、2-ヒドロキシエチルメタクリレート（和光純薬（株）製試薬一級）１．０４ｇ、ＡＤＥＫＡ  ＬＡ−８２（ＡＤＥＫＡ（株）製）０．１６ｇ、連鎖移動剤ＮＯＭＰ（日油（株）製）  ６．４０ｇ、重合開始剤パーブチルＯ（日油（株）製）  ４．９９ｇの混合液を１６分間かけて滴下した。このときフラスコ内温は１１０℃から１１９℃に上昇した。さらに加熱還流を３時間継続し、重合反応を進行させた。このとき、内温は１１９℃から１２８℃に上昇した。
反応終了後、６０℃、２ｈＰａ、１時間の条件にて、エバポレーターを用いてトルエンを除去した。無色透明の油状物が５７．５５ｇ得られた。ついで得られた油状物を、２００℃、２Ｐａの条件下で薄膜蒸留により揮発性不純物を除去して、本発明の共重合体からなる分散樹脂組成物（Ｘ−１）を得た。これは、サイズ排除クロマトグラフィー(ＳＥＣ)法によれば、重量平均分子量３，５００であった。
【００５６】
実施例２＜同上＞
ＬＡ−８２の替わりにＬＡ−８７の同量を用いる以外は、実施例１と同様に反応させたところ、無色透明の油状物が５７．５２ｇ得られた。実施例１と同様に揮発性不純物を除去して、本発明の共重合体からなる分散樹脂組成物（Ｘ−２）を得た。これは、サイズ排除クロマトグラフィー(ＳＥＣ)法によれば、重量平均分子量３，４００であった。
【００５７】
比較例１
滴下ロート、温度センサー、窒素導入管、ジムロートコンデンサーを備えた５００ｍＬ４つ口フラスコにトルエン（国産化学（株）製試薬一級）を５０ｍＬ仕込み、磁気攪拌子を用い攪拌しながら、室温にて窒素を３０分間トルエンにバブリングさせ、系内を窒素置換した。ついで窒素導入管を少し引き上げてバブリングさせずに導入するようにすると同時に、オイルバスによる加熱を開始した。
オイルバス温度が１４２〜１４５℃に達し系内が還流状態になったのを確認した後、ドデシルメタクリレート（和光純薬（株）製試薬一級）１２２．１０ｇ、２−ヒドロキシエチルメタクリレート（和光純薬（株）製試薬一級）２．６０ｇ、Ｎ−オクチル３−メルカプトプロピオネート（日油（株）製連鎖移動剤、品名ＮＯＭＰ）１６．００ｇ、ｔ−ブチルペルオキシ２−エチルヘキサノエート（日油（株）製有機過酸化物系重合開始剤、品名パーブチルＯ）１２．５０ｇの混合液を１時間かけて滴下した。さらに加熱還流を４時間継続し、重合反応を進行させた。加熱を止め、６０℃、２ｈＰａ、１時間の条件にて、エバポレーターを用いてトルエンを除去した。こうして、透明の油状物が１４７．８５ｇ得られた。
ついで得られた油状物を、２００℃、２Ｐａの条件下で薄膜蒸留により揮発性不純物を除去して、炭素原子数１２のアルキル基とヒドロキシルエチル基とを側鎖に有する液状のメタクリレート樹脂を得た。これは、サイズ排除クロマトグラフィー(ＳＥＣ)法によれば、重量平均分子量３，８００であった。
【００５８】
＜偏光性粒子の製造例＞
温度センサーを備えた５００ｍＬ４つ口フラスコに１０％のニトロセルロース（エス・エヌ・ピー・イー・ジャパン（株）製ＨＩＧ１／１６）を酢酸イソアミルに溶解した溶液２６５ｇ、メタノール４．００ｇ、純水（所要量は１．７７ｇからニトロセルロースの酢酸イソアミル溶液、沃化カルシウム、メタノール中の水分を差し引き算出した）、沃化カルシウム５．３０ｇ、沃素９．００ｇを加え、４５℃に保持した湯浴に漬けて１時間攪拌することによって沃化カルシウム、沃素を完全に溶解した。この溶液に、ピラジン− ２，５ −ジカルボン酸２水和物６．００ｇを投入し、同温度で攪拌を３時間継続し、さらに超音波分散機で２時間分散した（予備分散液）。
予備分散液を遠心分離機に入れ、１２，０００Ｇの重力で３時間遠心分離し、偏光性粒子を沈降させた。上澄みを廃棄し、沈降物に酢酸イソアミルを７５ｇ加えて超音波分散機で２時間分散し、再度遠心分離機に入れ、１２，０００Ｇの重力で２時間遠心分離し、偏光性粒子を沈降させた。上澄みを廃棄し、沈降物に酢酸イソアミルを７５ｇ加えて超音波分散機で２時間分散し、偏光性粒子分散液を製造した。
【００５９】
＜（メタ）アクリロイル基を含有するシリコーン樹脂の製造例＞
温度センサー、攪拌装置、ディーンスタークトラップを備えた２Ｌの４つ口フラスコに未精製両末端シラノール基ジメチルジフェニルシロキサンコポリマー１５８ｇ、３−アクリロキシプロピルジメトキシメチルシラン２０ｇ、ヘプタン８００ｍｌを投入し、攪拌しながら、７５分間加熱還流を行なった。留出水は０．４ｍｌであった。一旦９０℃に冷却し、２−エチルヘキサン酸スズ（ＩＩ）６６ｍｇを少量のヘプタンに溶解した溶液を加え、再び１０５分間加熱還流し脱水を行なった。留出水は１．６ｍｌであった。次いで、ディーンスタークトラップの冷却管上部より、メトキシトリメチルシラン１２０ｍｌを注意深く加えた。２時間還流を継続後、冷却・部分的に脱溶剤を行い、無色透明油状の粗シリコーン樹脂３１６ｇを得た。該粗シリコーン樹脂を５６０ｇのメタノールで４回洗浄し、脱溶剤を行って、無色透明油状のアクリロイル基を含有するシリコーン樹脂１６６ｇを得た。
このアクリロイル基を含有するシリコーン樹脂は、ジメチルポリシロキサンとジフェニルポリシロキサンの両方の構造を同時に含有しているオルガノポリシロキサンであり、その重量平均分子量は５２，０００であった。
【００６０】
実施例３
２００ｍＬビーカーに上記実施例１で得た分散樹脂組成物２５ｇ、トリメリット酸トリイソデシル１３ｇ、パーフルオロスベリン酸ジメチル１ｇ、上記で得た偏光性粒子分散液３３ｇを加え、攪拌機により３０分間混合した。次いで、酢酸イソアミルをロータリーエバポレーターにて１，３３０Ｐａの真空で７０℃、３時間減圧除去し、偏光性粒子が分散された分散樹脂組成物を得た。
【００６１】
実施例４
上記実施例１で得た分散樹脂組成物に代えて、上記実施例２で得た分散樹脂組成物の不揮発分の質量換算で同量となる様に用いる以外は、実施例３と同様にして、偏光性粒子が分散された分散樹脂組成物を得た。
【００６２】
比較例２
上記実施例１で得た分散樹脂組成物に代えて、上記比較例１で得た分散樹脂組成物の不揮発分の質量換算で同量となる様に用いる以外は、実施例３と同様にして、偏光性粒子が分散された分散樹脂組成物を得た。
【００６３】
実施例５＜懸濁粒子デバイス用硬化性組成物の製造例＞
上記で得られたアクリロイル基を含有するシリコーン樹脂１５０ｇに、アシルフォスフィンオキサイド系光重合開始剤（チバ・スペシャリティ・ケミカル社製 Ｉｒｇａｃｕｒｅ  ８１９）０．４５ｇを溶解させた後、実施例３で得た偏光性粒子を含む分散樹脂組成物６０ｇを加え、プライミクス社製Ｔ．Ｋ．ホモミキサーＭ型を用いて２５℃で攪拌を開始し、１，４００ｒｐｍに調整した。液温は５０℃で安定した。そのまま４時間攪拌して、懸濁粒子デバイス用硬化性組成物を調製した。
＜懸濁粒子デバイス用フィルムの調製＞
こうして得られた硬化性組成物を、直ちにＩＴＯ蒸着ＰＥＴフィルムのＩＴＯ蒸着面に３ｍｉｌのアプリケーターで塗布し、ＩＴＯ蒸着ＰＥＴフィルムと同じ大きさのＩＴＯ蒸着ＰＥＴフィルムを重ね合わせた。５Ｊ／ｃｍ２の紫外線を照射して分散媒のアクリロイル基を重合させ、懸濁粒子デバイス用フィルムを作製した。
【００６４】
実施例６
実施例３で得た偏光性粒子を含む分散樹脂組成物に代えて、実施例４で得た偏光性粒子を含む分散樹脂組成物の同量を用いる以外は、実施例５と同様にして、懸濁粒子デバイス用硬化性組成物及び懸濁粒子デバイス用フィルムを得た。
【００６５】
比較例３
実施例３で得た偏光性粒子を含む分散樹脂組成物に代えて、比較例２で得た偏光性粒子を含む分散樹脂組成物の同量を用いる以外は、実施例５と同様にして、懸濁粒子デバイス用硬化性組成物及び懸濁粒子デバイス用フィルムを得た。
【００６６】
こうして上記で得られた各フィルムについて、コントラスト、応答速度及び耐熱性を下記の要領で測定した。
【００６７】
コントラスト；
ＳＰＤ用フィルムは、二つの電極の間に挟持した状態で電圧をかけることによって偏光性粒子が配向し、光の非透過の状態から光が透過する状態とすることができる。この方法において、電圧をかける状態をＯＮ、電圧をかけない状態をＯＦＦと定義すると、ＯＮとＯＦＦのそれぞれの状態で得られる光の透過率の差をコントラストと称し、ΔＴ（％）にて表した（常態におけるコントラスト）。ＳＰＤとして実用上利用可能なコントラスト（ΔＴ）は４０％以上であることが好ましい。ＯＮ−ＯＦＦ時のそれぞれの光透過率は、（株）東洋精機製作所製Ｈａｚｅ−Ｇａｒｄ  ＩＩで測定した。尚、コントラスト測定時の印加電圧は１００Ｖ、４００Ｈｚとした。
【００６８】
耐熱性；
上記で得られた各フィルムを、１１０℃の乾燥機に放置し、１，２００時間まで、任意の時間間隔で、放置した各フィルムを同時に取り出し、ヘイズメーターにて、コントラストΔＴをそれぞれ測定し、時間−コントラストをＸＹ座標として、グラフ用紙にプロットを行なった。
そして、それぞれのフィルムについて、常態におけるコントラスト（ΔＴ）値からコントラストが１０％減少するまでの時間を求めた。常態におけるコントラスト（ΔＴ）値からコントラストが１０％減少するまでの放置時間が長いほど、そのＳＰＤは、熱履歴前後のコントラストの差が小さく、耐熱性に優れる。
【００６９】
こうして測定されたそれぞれの項目について、測定値を表１に示した。
【００７０】
表１
【００７１】
2011033780.tif 000003
【００７２】
本発明においては、窒素原子に結合した炭素原子の少なくとも一つが第三級炭素であるアミノアルコールと（メタ）アクリル酸とのエステル（Ｃ）の重合単位が、分散樹脂組成物を構成する共重合体に結合していることが、コントラストの耐熱性の向上に寄与していると思われる。
【００７３】
ちなみに、上記比較例において、アミン部分の化学構造が類似する光安定剤（ＨＡＬＳ）であるＴＩＮＵＶＩＮ  １４４及び同７６５を、それぞれ別個に全体の５％（質量換算）となる様に含ませた、偏光性粒子が分散された各分散樹脂組成物においても、それらから得られた各ＳＰＤ用フィルムは、耐熱性ではそれぞれ順に２６時間、測定不能（スイッチングが行われなかった）という結果であり、単に類似構造の安定剤を添加すればコントラストの耐熱性が良好にできるというわけでもない。
【００７４】
上記表１の結果からわかる通り、本発明の分散樹脂組成物を用いて製造した偏光性粒子を含むＳＰＤ用硬化性組成物から作製した実施例５〜６のＳＰＤ用フィルムは、従来の分散樹脂組成物を用いて得たＳＰＤ用硬化性組成物から作製した比較例３のＳＰＤ用フィルムに比べて、コントラストが１０％低下するまでの時間が大幅に向上しており、耐熱性が格段に高いことがわかる。
【産業上の利用可能性】
【００７５】
本発明によれば、液泡と分散媒を含有するＳＰＤ用硬化性組成物の調製時において、液泡を調製する際に用いると、高温で長時間使用した場合にもコントラスト低下が小さい、耐熱性に優れたＳＰＤが得られる、偏光粒子を分散させるための分散樹脂組成物を提供することが出来る。また本発明によれば、前記した様な分散樹脂組成物を含有する、コントラストの耐熱性低下が小さいＳＰＤが得られる硬化性組成物及びＳＰＤ用フィルムを提供することが出来る。